(57)【要約】【課題】セメント焼成プラントにおいて各種の廃棄物をセメント原料や熱エネルギー源として有効利用するに際して、排ガス中に含まれる有価元素を効率的に回収して、資源としての再利用を図ることが可能になるセメント焼成プラントにおける有価元素の回収方法および回収システムを提供する。【解決手段】セメント原料を焼成するキルン１と、このキルン１から排出される排ガスによってセメント原料を予熱するプレヒータ３とを備えたセメント焼成プラントにおける有価元素の回収方法であって、プレヒータ３から、２００℃〜８００℃の温度範囲にある上記排ガスを抜き取り、上記排ガス中から鉛、タリウム、砒素、カドミウム、亜鉛、水銀および臭素の一種以上の有価元素を回収することを特徴とする。【選択図】図１
2007130565.tif 000002
【特許請求の範囲】
【請求項１】
セメント原料を焼成するキルンと、このキルンから排出された排ガスによって上記セメント原料を予熱するプレヒータとを備えたセメント焼成プラントにおける有価元素の回収方法であって、
上記プレヒータから、２００℃〜８００℃の温度範囲にある上記排ガスを抜き取り、上記排ガス中から鉛、タリウム、砒素、カドミウム、亜鉛、水銀および臭素の一種以上の有価元素を回収することを特徴とするセメント焼成プラントにおける有価元素の回収方法。
【請求項２】
上記プレヒータは、上下方向に複数段設けられたサイクロンと、このサイクロン間に配管されて最上段の上記サイクロンに投入された上記セメント原料を順次下方の上記サイクロンに送る移送管と、上記サイクロン間に配管されて上記キルンから最下段の上記サイクロンに排出された上記排ガスを順次上方の上記サイクロンに送る排ガス管とを有するとともに、上記排ガス管から当該排ガス管を通過する排ガス全量の５％以下の量の上記排ガスを抜き出すことを特徴とする請求項１に記載のセメント焼成プラントにおける有価元素の回収方法。
【請求項３】
上記プレヒータの複数箇所から、少なくとも３００℃〜７００℃の温度範囲にある上記排ガスと２００℃〜５００℃の温度範囲にある上記排ガスとを抜き出すことを特徴とする請求項１または２に記載のセメント焼成プラントにおける有価元素の回収方法。
【請求項４】
上記プレヒータから抜き出した排ガスを、固気分離して当該排ガス中の上記セメント原料分を含む固体分を除去した後に、液体によって洗浄し、さらに当該排ガス中の残存固形分をフィルタによって捕集することにより、洗浄後の上記液体および捕集物から上記有価元素を回収するとともに、上記固気分離により分離された上記セメント原料分を含む固体分を、上記セメント焼成プラントにおける１０００℃以上の温度雰囲気を有する箇所に投入することを特徴とする請求項１ないし３のいずれかに記載のセメント焼成プラントにおける有価元素の回収方法。
【請求項５】
上記固気分離された上記排ガスに、活性炭の微粉を散布して上記フィルタによって捕集することを特徴とする請求項４に記載のセメント焼成プラントにおける有価元素の回収方法。
【請求項６】
セメント原料を焼成するキルンと、このキルンから排出された排ガスによって上記セメント原料を予熱するプレヒータとを備え、かつ上記プレヒータは、上下方向に複数段設けられたサイクロンと、このサイクロン間に配管されて最上段の上記サイクロンに投入された上記セメント原料を順次下方の上記サイクロンに送る移送管と、上記サイクロン間に配管されて上記キルンから最下段の上記サイクロンに排出された上記排ガスを順次上方の上記サイクロンに送る排ガス管とを有してなるセメント焼成プラントにおける有価元素の回収システムであって、
上記プレヒータの排ガス管に接続されて２００℃〜８００℃の温度範囲にある上記排ガスを抜き取る抽気管と、この抽気管から抜き出された上記排ガス中から上記セメント原料を含む固体分を除去する固気分離手段と、この固気分離手段から排出された上記排ガスを液体によって洗浄する洗浄手段と、この洗浄手段から排出された上記排ガス中に残存した上記セメント原料を含む固体分を捕集するフィルタ手段とを備えてなることを特徴とするセメント焼成プラントにおける有価元素の回収システム。
【請求項７】
上記抽気管は、少なくとも３００℃〜７００℃の温度範囲の排ガスと２００℃〜５００℃の温度範囲の排ガスとが抜き出し可能となるように、複数の上記サイクロンの排ガス管に設けられていることを特徴とする請求項６に記載のセメント焼成プラントにおける有価元素の回収システム。
【発明の詳細な説明】
【技術分野】
【０００１】
本発明は、セメント焼成プラントにおいて、セメント原料を予熱するためのプレヒータを通過する排ガスを抜き出して、当該排ガス中に含まれる有価元素を回収するための方法およびその回収システムに関するものである。
【背景技術】
【０００２】
産業廃棄物の発生量の大幅な増加に伴い、これまで行っていた埋め立てによる処理が困難になったことから、上記産業廃棄物をセメント焼成プラントに投入することにより、当該産業廃棄物を、セメント焼成用の熱エネルギー源やセメント原料の一部として利用するとともに、無害化処理する方法が採用されている。
【０００３】
ところで、近年上記セメント焼成プラントにおいて処理される産業廃棄物等としては、廃プラスチック、廃タイヤ等の各種産業廃棄物に加えて、産業副産物、土壌、建設廃材等の廃棄物の量が増加しつつある。
そして、上記廃棄物の増加次第によっては、上記セメント焼成プラント内で、塩素、硫化物、アルカリ、水銀等の重金属といった有害物質の循環・蓄積により、セメント焼成炉の操業や製品品質等において問題を生じるおそれがある。
【０００４】
そこで、従来、セメント原料焼成用のセメントキルンから排出された約１１００℃の排ガスの一部を、セメント原料を予熱するためのプレヒータへ送気される前に抜き出して、上記塩素やアルカリ等を除去する、塩素バイパス管と呼ばれるシステムが使用されている。
【０００５】
また、上記水銀やダイオキシン類等の有害物質の除去については、例えば下記特許文献１において開示されているようなセメントの製造方法が提案されている。
上記セメントの製造方法は、上記プレヒータから排出された後であって、煙突に至るまでの間の排ガス管等から、３５０℃以上の排ガスの一部を抽気して、上記水銀やダイオキシン類等を除去するようにしたものである。
【０００６】
これは、排ガス中の水銀の濃度が３５０℃〜５００℃の範囲で高くなること、上記プレヒータの出口における排ガス温度が４００℃であること、およびプレヒータ内のガス相は原料粉を多量に含有しているために、当該プレヒータ内で上記排ガスを抽出すると上記原料粉の回収に大掛かりな装置が必要になることなどに基づくものである。
【特許文献１】特開２００５−９７００５号公報
【発明の開示】
【発明が解決しようとする課題】
【０００７】
一方、既述のような様々な廃棄物をセメント焼成プラントにおいて有効利用するに際しては、当該プラント内に、上述した塩素やダイオキシン類等の有害物質の他に、例えば特殊な元素を含有した土壌を処理する場合のように、鉛、亜鉛、タリウム等の各種の有価元素も含まれている可能性がある。
【０００８】
そこで、本発明者等は、これら価値のある元素を回収して資源としての有効利用を図るべく、上記セメント焼成プラントの各所から、排ガスの一部を抜き取り、当該排ガス中に含まれるセメント原料の微粉末を採取してその有価元素の含有量を測定する試験を重ねた。
【０００９】
この結果、いずれも含有量は少ないものの、鉛、タリウム、砒素、カドミウム、亜鉛、水銀および臭素等の有価元素が回収可能であるとともに、特に鉛、砒素、亜鉛、臭素およびカドミウムについては、排ガス温度が３００℃〜７００℃の範囲において、タリウムおよび水銀については、上記排ガス温度が２００℃〜５００℃の範囲において、それぞれ濃集し易いとの知見を得るに至った。
【００１０】
本発明は、かかる知見に基づいてなされたもので、セメント焼成プラントにおいて各種の廃棄物を有効利用するに際して、排ガス中に含まれる有価元素を効率的に回収して、資源としての再利用を図ることが可能になるセメント焼成プラントにおける有価元素の回収方法および回収システムを提供することを課題とするものである。
【課題を解決するための手段】
【００１１】
上記課題を解決するために、請求項１に記載の発明は、セメント原料を焼成するキルンと、このキルンから排出された排ガスによって上記セメント原料を予熱するプレヒータとを備えたセメント焼成プラントにおける有価元素の回収方法であって、上記プレヒータから、２００℃〜８００℃の温度範囲にある上記排ガスを抜き取り、上記排ガス中から鉛、タリウム、砒素、カドミウム、亜鉛、水銀および臭素の一種以上の有価元素を回収することを特徴とするものである。
【００１２】
また、請求項２に記載の発明は、請求項１に記載のプレヒータが、上下方向に複数段設けられたサイクロンと、このサイクロン間に配管されて最上段の上記サイクロンに投入された上記セメント原料を順次下方の上記サイクロンに送る移送管と、上記サイクロン間に配管されて上記キルンから最下段の上記サイクロンに排出された上記排ガスを順次上方の上記サイクロンに送る排ガス管とを有するとともに、上記排ガス管から当該排ガス管を通過する排ガス全量の５％以下の量の上記排ガスを抜き出すことを特徴とするものである。
【００１３】
さらに、請求項３に記載の発明は、請求項１または２に記載の発明において、上記プレヒータの複数箇所から、少なくとも３００℃〜７００℃の温度範囲にある上記排ガスと２００℃〜５００℃の温度範囲にある上記排ガスとを抜き出すことを特徴とするものである。
【００１４】
また、請求項４に記載の発明は、請求項１〜３のいずれかに記載の発明において、上記プレヒータから抜き出した排ガスを、固気分離して当該排ガス中の上記セメント原料分を含む固体分を除去した後に、液体によって洗浄し、さらに当該排ガス中の残存固形分をフィルタによって捕集することにより、洗浄後の上記液体および捕集物から上記有価元素を回収するとともに、上記固気分離により分離された上記セメント原料分を含む固体分を、上記セメント焼成プラントにおける１０００℃以上の温度雰囲気を有する箇所に投入することを特徴とするものである。
【００１５】
さらに、請求項５に記載の発明は、請求項４に記載の発明において、上記固気分離された上記排ガスに、活性炭の微粉を散布して上記フィルタによって捕集することを特徴とするものである。
【００１６】
次いで、請求項６に記載の発明は、セメント原料を焼成するキルンと、このキルンから排出された排ガスによって上記セメント原料を予熱するプレヒータとを備え、かつ上記プレヒータは、上下方向に複数段設けられたサイクロンと、このサイクロン間に配管されて最上段の上記サイクロンに投入された上記セメント原料を順次下方の上記サイクロンに送る移送管と、上記サイクロン間に配管されて上記キルンから最下段の上記サイクロンに排出された上記排ガスを順次上方の上記サイクロンに送る排ガス管とを有してなるセメント焼成プラントにおける有価元素の回収システムであって、上記プレヒータの排ガス管に接続されて２００℃〜８００℃の温度範囲にある上記排ガスを抜き取る抽気管と、この抽気管から抜き出された上記排ガス中から上記セメント原料を含む固体分を除去する固気分離手段と、この固気分離手段から排出された上記排ガスを液体によって洗浄する洗浄手段と、この洗浄手段から排出された上記排ガス中に残存した上記セメント原料を含む固体分を捕集するフィルタ手段とを備えてなることを特徴とするものである。
【００１７】
ここで、請求項７に記載の発明は、請求項６に記載の抽気管が、少なくとも３００℃〜７００℃の温度範囲の排ガスと２００℃〜５００℃の温度範囲の排ガスとが抜き出し可能となるように、複数の上記サイクロンの排ガス管に設けられていることを特徴とするものである。
【発明の効果】
【００１８】
請求項１〜５のいずれかに記載のセメント焼成プラントにおける有価元素の回収方法または請求項６または７に記載の回収システムによれば、上記プレヒータから２００℃〜８００℃の温度範囲にある上記排ガスを抜き取ることにより、当該排ガス中から鉛、タリウム、砒素、カドミウム、亜鉛、水銀および臭素の一種以上の有価元素を回収して資源の有効利用を図ることができる。
【００１９】
この際に、請求項２に記載の発明のように、上記排ガスを、プレヒータを構成するサイクロン間に配管された排ガス管から抜き出すようにすれば、当該排ガス中に含まれるセメント原料の量を極力少なくすることができる。また、上記排ガス管から抜き出す排ガスの量を、当該排ガス管を通過する排ガス全量の５％以下とすれば、セメント焼成プラント全体の熱効率に対して悪影響を及ぼすことを避けることができる。
【００２０】
さらに、上記プレヒータから排ガスを抜き出すに際しては、請求項３または７に記載の発明のように、３００℃〜７００℃の温度範囲の排ガスと２００℃〜５００℃の温度範囲の排ガスとを共に抜き出すことができるような２箇所以上から抜き出すことが好ましい。これにより、３００℃〜７００℃の温度範囲の排ガスから、主として鉛、砒素、亜鉛、臭素およびカドミウムを効率的に回収することができ、かつ２００℃〜５００℃の範囲の排ガスから、主としてタリウムおよび水銀を効率的に回収することが可能になる。
【００２１】
また、上記有価元素は、抜き出した排ガス中に揮発ガスの状態で、あるいは当該排ガス中に含まれるセメント原料に付着した状態で存在している。そこで、これら排ガスおよびこれに含まれるセメント原料等の固形分のすべてから上記有価元素を回収することも可能であるが、得られる量に対して有価元素の抽出・分離に要する処理の手間が過多になってしまう。
【００２２】
この点、請求項４または６に記載の発明のように、先ずプレヒータから抜き出した排ガスを固気分離して排ガス中のセメント原料分を含む固体分を除去した後に、排気された上記排ガスを液体によって洗浄すると、この排ガス中に気体として存在して有価元素が冷却されて上記液体中に移行する。次いで、洗浄後の排ガス中の残存固形分をフィルタによって捕集して、これら洗浄後の上記液体およびフィルタの捕集物から、上記液体に移行した有価元素およびフィルタで捕集された固体分に付着していた有価元素を回収することにより、簡易な処理によって上記有価元素を回収することができる。
【００２３】
他方、上記固気分離により分離された上記セメント原料分を含む固体分については、請求項４に記載の発明のように、セメント焼成プラントにおける１０００℃以上の温度雰囲気を有する箇所に投入すると、当該固形分に付着していた有価元素が気化して、再び排ガス中に気体として移行するために、これを再び上記プレヒータから抜き出す操作を繰り返すことにより、全体として効率的に上記有価元素を回収することが可能になる。
【００２４】
この際に、請求項５に記載の発明のように、上記固気分離された排ガスに、活性炭の微粉を散布して上記フィルタによって捕集するようにすれば、液体による洗浄によっても依然として排ガス中に揮発ガスとして残存した上記有価元素についても、上記活性炭で捕捉して回収することができる。
【発明を実施するための最良の形態】
【００２５】
（実施の形態１）
図１および図２は、本発明に係るセメント焼成プラントにおける有価元素の回収システムの第１の実施形態を示すものである。
図１において、符号１がセメント原料を焼成するためのセメントキルンある。このセメントキルン１は、軸芯回りに回転自在に設けられたロータリーキルンであり、図中左方の窯尻部分２に、セメント原料を予熱するためのプレヒータ３が設けられるとともに、図中右方の窯前に、内部を加熱するための主バーナ４が設けられている。なお、図中符号５は、焼成後のセメントクリンカを冷却するためのクリンカクーラである。
【００２６】
ここで、プレヒータ３は、上下方向に直列的に配置された複数段（図では５段）のサイクロン３ａ〜３ｅによって構成されており、最上段のサイクロン３ａに供給管６を介してセメント原料が供給されている。また、各々のサイクロン３ａ〜３ｄの底部には、下方に隣接するサイクロン３ｂ〜３ｅへと順次セメント原料を送るための移送管７ａ〜７ｄが接続されており、最下段のサイクロン３ｅの底部には、内部のセメント原料をセメントキルン１の窯尻部分２へと送る移送管４ｅが接続されている。
【００２７】
他方、窯尻部分２には、セメントキルン１から排出された燃焼排ガス（以下、排ガスと略す。）を最下段のサイクロン３ｅへと供給する排ガス管８ｅが設けられており、この排ガス管８ｅの上端部は、サイクロン３ｅの側壁に接続されて内部に旋回流を生じるように配管されている。さらに、サイクロン３ｅ〜３ａ間には、各々下方に位置するサイクロン３ｅ〜３ｂの上部から排出された上記排ガスを、上方に位置するサイクロン３ｄ〜３ａの側壁に導入する排ガス管８ｄ〜８ａが接続されており、最上段のサイクロン３ａの上部から排出された排ガスが、図示されない排気ファンによって排気ライン９を介して排気されて行くようになっている。
【００２８】
ちなみに、セメントキルン１の窯尻部分２から約１０００℃の温度で排出された排ガスは、排ガス管８ｅのサイクロン３ｅ入口において約８６０℃、排ガス管８ｄのサイクロン３ｄ入口において約８００℃、排ガス管８ｃのサイクロン３ｃ入口において約６５０℃、排ガス管８ｂのサイクロン３ｂ入口において約５５０℃、排ガス管８ａのサイクロン３ａ入口において約３５０℃になる。
【００２９】
そして、上記構成からなるセメント焼成プラントに、下記構成からなる有価元素の回収システムが併設されている。
すなわち、図１および図２に示すように、下から２段目のサイクロン３ｄからの排ガス管８ｃに、内部の排ガスの一部を抜き出す抽気管１０の一端部が接続されている。そして、この抽気管１０の他端部は、ミキシングチャンバ１１の底部に接続されている。
【００３０】
このミキシングチャンバ１１には、底部に抽気管１０から送られてくる排ガスに、冷却ファン１２を介して空気を導入するための送風管１３が接続されるとともに、上部には、上記空気によって冷却されるとともに、同伴したセメント原料を主体とする固形分の分散性が高められた上記排ガスをサイクロン（固気分離手段）１４へと供給する送気ライン１５が接続されている。
【００３１】
このサイクロン１４は、上記排ガス中に含まれるセメント原料等の固形分を分離するもので、上側部に上記送気ライン１５が接続され、かつ底部に上記固形分の排出管１６が接続されている。また、上部には、上記固形分が分離された上記排ガスを排出する送気ライン１８の一端部が接続されている。そして、この送気ライン１８の他端部は、冷却塔（洗浄手段）１７の上側部に接続されている。
【００３２】
この冷却塔１７は、頂部に設けられた図示されない注水器によって内部に送られてくる上記排ガスに水を噴霧して、上記排ガスを後段に設けられたバグフィルタ（フィルタ手段）１９への導入可能温度以下まで冷却するとともに、上記排ガスを洗浄して、当該排ガス中に残存する上記固形分や排ガス中に揮発ガスとして含まれている有価元素を当該水中に移行させるためのもので、その上部に冷却された上記排ガスをバグフィルタ１９へと送る送気ライン２０が接続されている。
【００３３】
ここで、バグフィルタ１９は、冷却塔１７における洗浄後においても排ガス中に残存した微粉状の固形分を捕集するもので、このバグフィルタ１９において微粉状の固形物までが捕集された排ガスは、吸引ファン２１によって排ガスライン２２から図１に示すプレヒータ３からの上記排気ライン９へと送られるようになっている。
【００３４】
そして、冷却塔１７の底部には、洗浄後の液体を排出する排水ライン２３が設けられるとともに、バグフィルタ１９の底部には、上記排ガスからの捕集物を排出する排出ライン２４が設けられ、これら排水ライン２３および排出ライン２４から取り出された洗浄後の水および捕集物から有価元素を回収するようになっている。
【００３５】
他方、サイクロン１４から排出されたセメント原料を主体とする固形分は、排出管１６から、図１に示す雰囲気温度が１０００℃以上であるセメントキルン１またはその窯尻部分２へと戻されるようになっている。
【００３６】
次に、以上の構成からなるセメント焼成プラントにおける有価元素の回収システムを用いた本発明に係る有価元素の回収方法の一実施形態について説明する。
先ず、供給管６からプレヒータ３の１段目のサイクロン３ａに投入されたセメント原料は、順次移送管７ａ〜７ｄを通じて下方のサイクロン３ｂ〜３ｅへと落下するにしたがって、下方から上昇するセメントキルン１からの高温の排ガスによって予熱され、最終的に最下段のサイクロン３ｅから移送管７ｅを介してセメントキルン１の窯尻部分２に導入される。
【００３７】
そして、このセメントキルン１内において、窯尻部分２側から窯前側へと徐々に送られる過程において、主バーナ４からの燃焼排ガスによって加熱され、焼成されてクリンカとなる。次いで、窯前に到達したクリンカは、クリンカクーラ５内に落下して図中右方に送られる。この際に、クリンカクーラ５内に供給された空気によって所定温度まで冷却されて最終的に当該クリンカクーラ５から取り出される。
【００３８】
また、これと並行して、廃プラスチックや廃タイヤ等の可燃性の産業廃棄物、下水汚泥、土壌等の廃棄物が、セメントキルン１の窯尻部分２（可燃物にあっては一部が窯前側）から投入されることにより焼却処理される。これにより、上記可燃物が、セメント原料の予熱用または焼成用の燃料の一部として利用され、また鉄分や灰分がセメント原料の一部として利用される。そして、上記焼却処理が行われる際に、鉛、タリウム、砒素、カドミウム、亜鉛、水銀および臭素等の有価元素が揮発ガスとして排ガスに移行するとともに、その一部がセメント原料に付着した状態で排ガスに同伴する。
【００３９】
そこで、下から２段目のサイクロン３ｄからの排ガス管８ｃに設けた抽出管１０から、約６９０℃〜６５０℃の温度範囲の排ガスを、セメント焼成プラント全体の熱効率に悪影響を及ぼさないように排ガス管８ｃを通過する排ガス全量の５％以下の量だけ抜き出し、ミキシングチャンバ１１へと送る。すると、このミキシングチャンバ１１において、上記排ガスに冷却ファン１２によって送風管１３から送られてくる空気が混入し、その温度が低下するとともに、上記排ガス中に含まれるセメント原料等の固形分の分散性が高められる。
【００４０】
次いで、ミキシングチャンバ１１から排出された上記排ガスは、移送ライン１５からサイクロン１４に送られ、上記固形分の大部分が固気分離されて、排出管１６から雰囲気温度が１０００℃以上であるセメントキルン１またはその窯尻部分２へと戻される。
他方、サイクロン１４を経た排ガスは、移送ライン１８から冷却塔１７へと送られ、その頂部から噴射される水によって後段のバグフィルタ１９へ送気可能な温度以下まで降温される。さらに、上記排ガスは、上記水によって洗浄されることにより、当該排ガス中に気体として存在して有価元素が冷却されて、上記水とともに底部の排水ライン２３から取り出されて行く。
【００４１】
このようにして、冷却塔１７における冷却および洗浄を経た排ガスは、移送ライン２０からバグフィルタ１９に送られ、ここで排ガス中に残存した微粉状の固形分が捕集される。なお、このバグフィルタ１９の上流側の移送ライン２０に活性炭散布装置を設け、この散布装置を用いて排ガスに活性炭の微粉を散布するようにすれば、冷却塔１７における水による洗浄後に、依然として排ガス中に揮発ガスとして残存した有価元素についても、上記活性炭で捕捉して回収することができる。
【００４２】
そして、このバグフィルタ１９において排ガスから捕集された捕集物と、排出ライン２４から取り出されて行き、上述した冷却塔１７の排水ライン２３から取り出された排水とから、これらに含まれる鉛、砒素、カドミウム、亜鉛、水銀および臭素等の有価元素を回収することにより、資源の有効利用を図ることができる。
【００４３】
他方、サイクロン１４の排出管１６からセメントキルン１またはその窯尻部分２へと戻された上記固形分は、１０００℃以上の温度雰囲気下において付着していた有価元素が気化して、再び排ガス中に気体として移行する。この結果、上記排ガスを再び抽出管１０から抜き出す操作を繰り返すことにより、全体として効率的に上記有価元素を回収することができる。
【００４４】
（実施の形態２）
また、図３は、本発明に係るセメント焼成プラントにおける有価元素の回収システムの第２の実施形態を示すものであり、この回収システムにおいては、図１に示した下から２段目のサイクロン３ｄからの排ガス管８ｃに接続された抽気管１０に加えて、さらに下から３段目のサイクロン３ｃからの排ガス管８ｂ、および下から４段目のサイクロン３ｂからの排ガス管８ａに、それぞれ抽気管３０、３１が接続されている。そして、これら抽気管３０、３１の他端部は、それぞれ図２に示したミキシングチャンバ１１の底部に接続されている。
【００４５】
したがって、上記構成からなる有価元素の回収システムを用いた有価元素の回収方法においては、抽気管１０から、約６９０℃〜６５０℃の温度範囲の排ガスを抜き出すとともに、抽気管３０から、約６００℃〜５５０℃の温度範囲の排ガスを抜き出し、さらに抽気管３１から、約４００℃〜３５０℃の温度範囲の排ガスを抜き出す。
そして、これら抽気管１０、３０、３１から抜き出した排ガスを、図１および図２に示したものと同様に、ミキシングチャンバ１１へ送って、上記排ガス中に含まれていた鉛、タリウム、砒素、カドミウム、亜鉛、水銀および臭素等の有価元素を回収する。
【００４６】
この結果、図３に示した有価元素の回収システムおよびこれを用いた有価元素の回収方法によれば、３００℃〜７００℃の温度範囲の排ガスから、主として鉛、砒素、亜鉛、臭素およびカドミウムを効率的に回収することができ、かつ２００℃〜５００℃の範囲の排ガスから、主としてタリウムおよび水銀を効率的に回収することができることから、図１および図２に示したものよりも、抽出管３０、３１によって、一層効率的にタリウム等の比較的温度の低い領域において濃集する有価元素についても、効率的に回収することができる。
【００４７】
図１〜図３に示した有価元素の回収システムを用いて、試験的に、産業廃棄物、産業副廃棄物および特殊な元素を含む土壌を多量に配合したセメント原料をセメントキルン１で焼成するとともに、下記実施例１〜５に示すように、抽気管１０、３０または３１から、いずれも合計の抜き出し量（体積）がプレヒータ３から全排ガス量（同）の５％以下となるように排ガスを抜き出して、分級機で分級後した後にバグフィルタ１９で集塵し、当該集塵物中の有価元素の含有量を分析した。
【００４８】
なお、分析にあたっては、水銀については下記（１）の方法、臭素については下記（３）または（４）の方法、その他の元素については下記（１）〜（３）のいずれかの方法を用いた。
（１）セメント協会標準試験方法「セメント及びセメント原料中の微量成分の定量方法」（ＪＣＡＳ  Ｉ−５１）
（２）セメント協会標準試験方法「ＩＣＰ発光分光分析及び電気加熱式原子吸光分析によるセメントの微量成分の定量方法」（ＪＣＡＳ  Ｉ−５２）
【００４９】
（３）セメント約０．２ｇを、硝酸２ｍｌおよび、ほうフッ化水素酸６ｍｌとともに加圧酸分解し、蒸発乾燥後、約１％硝酸で溶解し、誘導結合プラズマ質量分析装置（ＩＰＣ−ＭＳ）で定量する方法
（４）試料と炭酸ナトリウムを１：５の比率で溶融（１０００℃×２０分間）したものを塩酸と温水で溶解し、検液中の臭素をイオンクロマトグラフ法で定量する方法
【００５０】
（実施例１）
抽出管１０から６５０℃〜６９０℃の温度の排ガスを抜き出した結果、鉛含有量が２２０００ｍｇ／ｋｇ、タリウム含有量が１５００ｍｇ／ｋｇ、砒素含有量が６００ｍｇ／ｋｇ、カドミウム含有量が５００ｍｇ／ｋｇ、亜鉛含有量が３２０００ｍｇ／ｋｇ、水銀含有量が７．０ｍｇ／ｋｇ、臭素含有量が７５０００ｍｇ／ｋｇの上記集塵物が得られた。
【００５１】
（実施例２）
抽出管３１および抽出管１０から、それぞれ４００℃〜５５０℃の温度の排ガスおよび６４０℃〜６９０℃の温度の排ガスを抜き出した結果、鉛含有量が１９０００ｍｇ／ｋｇ、タリウム含有量が１８００ｍｇ／ｋｇ、砒素含有量が５５０ｍｇ／ｋｇ、カドミウム含有量が６００ｍｇ／ｋｇ、亜鉛含有量が２８０００ｍｇ／ｋｇ、水銀含有量が２５０ｍｇ／ｋｇ、臭素含有量が７７０００ｍｇ／ｋｇの上記集塵物が得られた。
【００５２】
（実施例３）
抽出管３０および抽出管３０から、それぞれ４００℃〜５４０℃の温度の排ガスおよび５２０℃〜６７０℃の温度の排ガスを抜き出した結果、鉛含有量が１５０００ｍｇ／ｋｇ、タリウム含有量が１６００ｍｇ／ｋｇ、砒素含有量が５３０ｍｇ／ｋｇ、カドミウム含有量が６２０ｍｇ／ｋｇ、亜鉛含有量が２４０００ｍｇ／ｋｇ、水銀含有量が１８０ｍｇ／ｋｇ、臭素含有量が７９０００ｍｇ／ｋｇの上記集塵物が得られた。
【００５３】
（実施例４）
抽出管３０から５２０℃〜６７０℃の温度の排ガスを抜き出した結果、鉛含有量が１８０００ｍｇ／ｋｇ、タリウム含有量が１７００ｍｇ／ｋｇ、砒素含有量が５２０ｍｇ／ｋｇ、カドミウム含有量が４５０ｍｇ／ｋｇ、亜鉛含有量が２５０００ｍｇ／ｋｇ、水銀含有量が１００ｍｇ／ｋｇ、臭素含有量が７７０００ｍｇ／ｋｇの上記集塵物が得られた。
【００５４】
（実施例５）
抽出管３１から４００℃〜５４０℃の温度の排ガスを抜き出した結果、鉛含有量が２１０００ｍｇ／ｋｇ、タリウム含有量が２０００ｍｇ／ｋｇ、砒素含有量が４００ｍｇ／ｋｇ、カドミウム含有量が３００ｍｇ／ｋｇ、亜鉛含有量が２２０００ｍｇ／ｋｇ、水銀含有量が２１０ｍｇ／ｋｇ、臭素含有量が７２０００ｍｇ／ｋｇの上記集塵物が得られた。
【図面の簡単な説明】
【００５５】
【図１】本発明に係るセメント焼成プラントにおける有価元素の回収システムの第１実施形態を示す概略構成図である。
【図２】図１の※以降の主要部分の構成を含む概略構成図である。
【図３】本発明の第２実施形態を示す概略構成図である。
【符号の説明】
【００５６】
１  セメントキルン
２  窯尻部分
３  プレヒータ
３ａ〜３ｅ  サイクロン
６  セメント原料の供給管
７ａ〜７ｅ  移送管
８ａ〜８ｅ  排ガス管
１０、３０、３１  抽気管
１１  ミキシングチャンバ
１４  サイクロン（固気分離手段）
１７  冷却塔（洗浄手段）
１９  バグフィルタ（フィルタ手段）
【図１】
2007130565.tif 000003
【図２】
2007130565.tif 000004
【図３】
2007130565.tif 000005